FR 3053694 A1 20180112 FR 1656623 A 20160711 1 STRUCTURE BARRIERE A BASE DE COPOLYAMIDE BACT/XT DE HAUTE Tg Domaine de l'invention La présente invention concerne une structure barrière à base de copolyamide BACT/XT de haute Tg dépourvue de fibres de renfort. Cette structure peut être soit constituée d'une seule couche de ce polyphtalamide soit comprendre une couche de polyphtalamide BACT/XT et au moins une couche d'un autre matériau. Cette structure barrière est utile pour des objets destinés au stockage et/ou transport de fluides, tels que des bouteilles, réservoirs, conteneurs, tuyaux et récipients de toute sorte. Cette structure peut aussi se présenter sous forme de films avec lesquels on fait par exemple des emballages qui nécessitent des propriétés barrière à des fluides tels que des gaz. Tous ces objets présentent de bonnes propriétés barrière, c'est-à-dire très peu perméable aux fluides, notamment automobiles, en particulier aux carburants. L'invention concerne aussi l'utilisation d'un copolyamide BACT /XT de haute Tg pour la fabrication d'une structure, notamment multicouche, comprenant au moins une couche barrière comprenant ledit copolyamide BACT /XT. L'invention concerne aussi l'utilisation de ces structures et de ces objets. L'art antérieur et le problème technique Quel que soit le fluide transportés ou stocké dans des objets tels que des bouteilles, réservoirs, conteneurs, tuyaux et récipients de toute sorte, le matériau en contact direct avec le fluide ne doit pas être perméable à celui-ci, qu'il s'agisse d'un liquide ou d'un gaz. Ainsi, dans le domaine de l'automobile, et des transports en général, la composition des carburants est en constante évolution, notamment pour des raisons écologiques, ce qui se traduit par l'arrivée progressive des bio-carburants sur le marché. Ces carburants sont plus agressifs. Par conséquent, il s'avère indispensable d'améliorer la qualité des pièces thermoplastiques en contact avec ces nouveaux carburants tels que les tuyaux de transport d'essence. Pour des raisons de sécurité et de préservation de l'environnement les constructeurs d'automobiles imposent à ces tuyaux à la fois des caractéristiques mécaniques comme la résistance à l'éclatement et la flexibilité avec une bonne tenue aux chocs à froid (-40°C) ainsi qu'à température élevée (125°C), et également une très faible perméabilité aux hydrocarbures et à leurs additifs, en particulier les alcools comme le 3053694 2 méthanol et l'éthanol. Ces tubes doivent aussi avoir une bonne tenue aux carburants et aux huiles de lubrification du moteur. La demande WO 2014/064375 concerne une composition de ou pour un matériau composite thermoplastique avec une matrice en polyamide (PA) semi-cristallin de 5 température de transition vitreuse Tg d'au moins 90°C et de température de fusion Tf inférieure ou égale à 280°C ainsi que des pièces mécaniques ou de structure à base dudit matériau, l'utilisation de la composition de l'invention pour des pièces de matériau composite pour des applications dans les domaines de : l'automobile, ferroviaire, marin, transport routier, de l'éolien, du sport, aéronautique et spatial, du bâtiment, des panneaux 10 et des loisirs. Cette composition peut être utilisée pour la fabrication de pièces mécaniques concernant des applications dans le domaine de l'automobile, mais il n'est pas fait mention dans cette demande de structure comprenant une couche barrière à un fluide, en particulier un carburant. Par ailleurs, cette composition comprend toujours des fibres renforts. 15 EP 1988113 décrit des compositions de moulage à base d'un copolyamide 10T/6T avec : 40 à 95% mol de 10T 5 à 40% de 6T. EP 1988113 est silencieux sur les propriétés barrière de structures constituées 20 d'une couche de ces compositions. EP 1741553 décrit une structure multicouche comprenant deux couches ou plus comprenant au moins une couche (a) comprenant (A) un polyamide aliphatique et une couche (b) comprenant un polyamide semi-aromatique comprenant au moins 60% en mole de diamine aliphatique ayant de 9 à 13 atomes de carbone et au moins 50% en mole de 25 d'acide téréphtalique, la couche (b) étant la couche intérieure. EP 1741553 est totalement silencieux sur les propriétés barrière d'une telle structure. EP1860134 décrit une résine de polyamide semi-aromatique comprenant des unités acides dicarboxyliques dans lesquelles de 50 à 100% en moles des unités acides 30 dicarboxyliques sont des unités acide dicarboxylique aromatique, et des unités diamines dans lesquelles de 60 à 100% des unités diamines sont des unités diamines aliphatiques ayant de 9 à 13 atomes de carbone, ledit polyamide semi-aromatique présentant un rapport de fins de chaînes amine/fins de chaînes acide supérieur ou égal à 6. 3053694 3 EP 1860134 exemplifie notamment des composés 9T/9'T (ou 8MT/9T) et montre que la résistance à l'alcool est réduite lorsque ledit rapport est inférieur à 6 et notamment de 4 ou moins. La demande internationale WO 10/015786 concerne un copolyamide de formule 5 A/10.T, dans laquelle : A est choisi parmi un motif obtenu à partir d'un acide aminocarboxylique, un motif obtenu à partir d'un lactame et un motif répondant à la formule (diamine en Ca).(diacide (cyclo)aliphatique en Cb), avec a représentant le nombre d'atome de carbone de la diamine et b représentant le nombre d'atomes de carbone du diacide, a et b étant chacun compris 10 entre 4 et 36 ; caractérisé en ce qu'il présente un indice de polymolécularité, noté Ip inférieur ou égal à 3,5, mesuré par chromatographie de perméation de gel (en langue anglaise : Gel Permeation Chromatography). WO 10/015786 est totalement silencieux sur les propriétés barrière d'une telle 15 structure. Par ailleurs, ces polyamides restent encore à améliorer, notamment en termes de cristallinité, de cinétique de cristallisation en vue d'améliorer la tenue en température du copolyamide, de processabilité ou encore d'améliorer leurs propriétés de tenue au choc ainsi que leurs propriétés barrières. 20 Ainsi, il existe un réel besoin de trouver des polyphtalamides présentant des propriétés améliorées, notamment en termes de propriétés barrières. Brève description de l'invention De façon surprenante, il a été trouvé que ces besoins sont atteints avec une structure 25 comprenant au moins une couche comprenant un copolyamide BACT/XT, dans lequel : - BACT est une unité à motif amide présente à un taux molaire allant de 20 à 70%, de préférence de 25 à 60%, plus préférentiellement de 35 à 55%, où BAC est choisi parmi la 1,3-bis (aminométhyle) cyclohexyle (1,3 BAC), la 1,4-bis (aminométhyle) cyclohexyle (1,4 BAC) et un mélange de ceux-ci, et T est l'acide téréphtalique, 30 - XT est une unité à motif amide majoritaire présente à un taux molaire allant de 30 à 80%, de préférence de 40 à 75%, plus préférentiellement de 45 à 65%, où X est une diamine aliphatique linéaire en C9 à C18, de préférence en C9, C10, C11 et C12, et où T est l'acide téréphtalique, préférentiellement en C10, Cl 1 et C12. - dans les unités BACT et/ou XT, indépendamment l'une de l'autre, jusqu'à 30% en mole, de préférence 20% en mole, en particulier jusqu'à 10% en mole, par rapport 3053694 4 à la quantité totale des diacides carboxyliques, de l'acide téréphtalique peut être remplacé par d'autres diacides carboxyliques aromatiques, aliphatiques ou cycloaliphatiques comprenant 6 à 36 atomes de carbone, en particulier 6 à 14 atomes de carbone, et 5 - dans les unités BACT et/ou XT, indépendamment l'une de l'autre, jusqu'à 30% en mole, de préférence 20% en mole, en particulier jusqu'à 10% en mole, de la BAC et/ou selon le cas de X, par rapport à la quantité totale des diamines, peut être remplacée par d'autres diamines comprenant de 4 à 36 atomes de carbone, en particulier 6 à 12 atomes de carbone, et 10 - dans le copolyamide, pas plus de 30% en mole, de préférence pas plus de 10% en mole, par rapport à la quantité totale des monomères, peut être formée par des lactames ou des acides aminocarboxyliques, et - à condition que la somme des monomères qui remplacent l'acide téréphtalique, la BAC et X ne dépasse pas une concentration de 30% en mole, de préférence 10% 15 en mole, par rapport à la quantité totale des monomères utilisés dans le copolyamide, et - à condition que des unités BACT et XT soient toujours présentes dans ledit copolyamide, ladite couche étant dépourvue de fibres de renfort. 20 Il a donc été trouvé que ces produits, originellement développés pour des applications composites en raison de leur compromis haute rigidité (haute Tg), y compris à chaud, bonne processabilité (relativement basse Tf), présentaient également une structure cristalline supérieure aux attentes et pouvait être utilisée en tant que couche barrière, c'est-à-dire très 25 peu perméable aux fluides, notamment automobiles, en particulier aux carburants, dans une structure, notamment multicouche, pour le transport de fluide, bien que le rapport fins de chaîne amine/fins de chaînes acide soit en particulier inférieur à 5. La structure de l'invention peut être soit constituée d'une seule couche de ce polyamide soit comprendre une couche comprenant le polyamide BACT/XT et au moins une couche d'un 30 autre matériau. Dans la structure de l'invention la couche comprenant le polyamide BACT/XT peut comprendre aussi d'autres polymères. A titre d'exemple de ces autres polymères on peut citer les polyamides, I'EVOH, le PPS, le PPO, le polycarbonate, l'ABS. 3053694 5 L'invention concerne aussi l'utilisation d'un copolyamide BACT/XT de haute Tg pour la fabrication d'une structure, notamment multicouche, comprenant au moins une couche barrière comprenant ledit copolyamide BACT/XT. L'invention concerne aussi des bouteilles, réservoirs, conteneurs, tuyaux et 5 récipients de toute sorte fabriqués avec la structure précédente. Cette structure peut aussi se présenter sous forme de films avec lesquels on fait par exemple des emballages. Tous ces objets présentent de bonnes propriétés barrière. L'invention concerne également ces objets ainsi que l'utilisation de ces structures et de ces objets. 10 Description détaillée de l'invention D'autres caractéristiques, aspects, objets et avantages de la présente invention apparaîtront encore plus clairement à la lecture de la description et des exemples qui suivent. Selon un premier aspect de l'invention, l'invention porte sur une structure 15 comprenant au moins une couche comprenant un copolyamide BACT/XT, dans lequel : BACT est une unité à motif amide présente à un taux molaire allant de 20 à 70%, de préférence de 25 à 60%, plus préférentiellement de 35 à 55%, où BAC est choisi parmi la 1,3-bis (aminométhyle) cyclohexyle (1,3 BAC), la 1,4-bis (aminométhyle) cyclohexyle (1,4 BAC) et un mélange de ceux-ci, et T est l'acide téréphtalique, 20 XT est une unité à motif amide majoritaire présente à un taux molaire allant de 30 à 80%, de préférence de 40 à 75%, plus préférentiellement de 45 à 65%, où X est une diamine aliphatique linéaire en C9 à C18, de préférence en C9, C10, C11 et C12, et où T est l'acide téréphtalique, préférentiellement en C10, Cl 1 et C12. dans les unités BACT et/ou XT, indépendamment l'une de l'autre, jusqu'à 25 30% en mole, de préférence 20% en mole, en particulier jusqu'à 10% en mole, par rapport à la quantité totale des diacides carboxyliques, de l'acide téréphtalique peut être remplacé par d'autres diacides carboxyliques aromatiques, aliphatiques ou cycloaliphatiques comprenant 6 à 36 atomes de carbone, en particulier 6 à 14 atomes de carbone, et dans les unités BACT et/ou XT, indépendamment l'une de l'autre, jusqu'à 30 30% en mole, de préférence 20% en mole, en particulier jusqu'à 10% en mole, de la BAC et/ou selon le cas de X, par rapport à la quantité totale des diamines, peut être remplacée par d'autres diamines comprenant de 4 à 36 atomes de carbone, en particulier 6 à 12 atomes de carbone, et 3053694 6 - dans le copolyamide, pas plus de 30% en mole, de préférence pas plus de 10% en mole, par rapport à la quantité totale des monomères, peut être formée par des lactames ou des acides aminocarboxyliques, et - à condition que la somme des monomères qui remplacent l'acide 5 téréphtalique, la BAC et X ne dépasse pas une concentration de 30% en mole, de préférence 10% en mole, par rapport à la quantité totale des monomères utilisés dans le copolyamide, et - à condition que des unités BACT et XT soient toujours présentes dans ledit copolyamide, 10 ladite couche étant dépourvue de fibres de renfort. Avantageusement, ledit copolyamide présente un rapport : quantité de groupes de fins de chaîne amine/quantité de groupes de fins de chaîne acide 120°C, de préférence > 130°C, plus préférentiellement> 140°C, 25 déterminée selon la norme lSO 11357-2 :2013. Avantageusement la Tg est comprise de 125 à 165°C. Dans un mode de réalisation avantageux, la présente invention concerne une structure telle que définie ci-dessus, dans laquelle ledit copolyamide présente un écart entre la température de fusion et la température de cristallisation Tf-Tc 120°C. Dans un mode de réalisation avantageux, la présente invention concerne une structure 10 telle que définie ci-dessus, caractérisée en ce que ledit copolyamide présente une température de fusion : Tf 130°C. Dans un mode de réalisation avantageux, la présente invention concerne une structure telle que définie ci-dessus, caractérisée en ce que ledit copolyamide présente une température de fusion : Tf 140°C. 15 Dans un mode de réalisation avantageux, la présente invention concerne une structure telle que définie ci-dessus, caractérisée en ce que ledit copolyamide présente une température de fusion : Tf 120°C. Dans un mode de réalisation avantageux, la présente invention concerne une structure telle que définie ci-dessus, caractérisée en ce que ledit copolyamide présente une 20 température de fusion : Tf 130°C. Dans un mode de réalisation avantageux, la présente invention concerne une structure telle que définie ci-dessus, caractérisée en ce que ledit copolyamide présente une température de fusion : Tf 140°C. Dans un mode de réalisation avantageux, la présente invention concerne une structure 25 telle que définie ci-dessus, caractérisée en ce que ledit copolyamide présente une température de fusion : Tf 120°C. Dans un mode de réalisation avantageux, la présente invention concerne une structure telle que définie ci-dessus, caractérisée en ce que ledit copolyamide présente une température de fusion : Tf 130°C. 30 Dans un mode de réalisation avantageux, la présente invention concerne une structure telle que définie ci-dessus, caractérisée en ce que ledit copolyamide présente une température de fusion : Tf 140°C. Dans un mode de réalisation avantageux, la présente invention concerne une structure telle que définie ci-dessus, caractérisée en ce que ledit copolyamide présente les 35 caractéristiques suivantes (tableau : 3053694 11 Structure N° Structures initiales T (°C) Tg (°C) Tf-Tc (°C) Delta Hc (J/g) 4 Structures 1 à 3 120°C 5 Structures 1 à 3 130°C 6 Structures 1 à 3 140°C 7 Structures 1 à 3 120°C 8 Structures 1 à 3 130°C 9 Structures 1 à 3 140°C 10 Structures 1 à 3 120°C 11 Structures 1 à 3 130°C 12 Structures 1 à 3 140°C 13 Structures 1 à 3 120°C 130°C 140°C 120°C 130°C 140°C 120°C 130°C 140°C 120°C 130°C 140°C 120°C 130°C 140°C 120°C 130°C 140°C 120°C 40 32 Structures 1 à 3 130°C 40 33 Structures 1 à 3 140°C 40 34 Structures 1 à 3 120°C 40 35 Structures 1 à 3 130°C 40 3053694 12 36 Structures 1 à 3 140°C 40 37 Structures 1 à 3 120°C 40 38 Structures 1 à 3 130°C 40 39 Structures 1 à 3 140°C 40 Structures 1 à 3 120°C 40 41 Structures 1 à 3 130°C 40 42 Structures 1 à 3 140°C 40 43 Structures 1 à 3 120°C 40 44 Structures 1 à 3 130°C 40 Structures 1 à 3 140°C 40 46 Structures 1 à 3 120°C 40 47 Structures 1 à 3 130°C 40 48 Structures 1 à 3 140°C 40 49 Structures 1 à 3 120°C 45 Structures 1 à 3 130°C 45 51 Structures 1 à 3 140°C 45 52 Structures 1 à 3 120°C 45 53 Structures 1 à 3 130°C 45 54 Structures 1 à 3 140°C 45 Structures 1 à 3 120°C 45 56 Structures 1 à 3 130°C 45 57 Structures 1 à 3 140°C 45 58 Structures 1 à 3 120°C 45 59 Structures 1 à 3 130°C 45 Structures 1 à 3 140°C 45 61 Structures 1 à 3 120°C 45 62 Structures ,1 à 3 130°C 45 63 Structures 1 à 3 140°C 45 64 Structures 1 à 3 120°C 45 Structures 1 à 3 130°C 45 66 Structures 1 à 3 140°C 45 67 Structures 1 à 3 120°C 50 68 Structures 1 à 3 130°C 50 69 Structures 1 à 3 140°C 50 3053694 13 Structures 1 à 3 120°C 50 71 Structures 1 à 3 130°C 50 72 Structures 1 à 3 140°C 50 73 Structures 1 à 3 120°C 50 74 Structures 1 à 3 130°C 50 Structures 1 à 3 140°C 50 76 Structures 1 à 3 120°C 50 77 Structures 1 à 3 130°C 50 78 Structures 1 à 3 140°C 50 79 Structures 1 à 3 120°C 50 Structures 1 à 3 130°C 50 _ 81 Structures 1 à 3 140°C 50 82 Structures 1 à 3 120°C 50 83 Structures à 3 130°C 50 84 Structures 1 à 3 140°C 50 TABLEAU U Dans un mode de réalisation avantageux, la présente invention concerne une structure telle que définie ci-dessus, caractérisée en ce que la BAC est la 1,3 BAC. 5 Avantageusement, la 1,3 BAC est un mélange d'isomères cis et trans en proportion respective de 0/100 à 100/0, notamment de 75/25 à 25/75. Avantageusement, la proportion d'isomère cis dans la 1,3 BAC est supérieure à 60%, préférentiellement supérieure à 70%, en particulier supérieure à 80%, notamment supérieure à 90%. 10 Dans un mode de réalisation avantageux, la présente invention concerne une structure telle que définie ci-dessus, dans laquelle la BAC est la 1,3 BAC et XT est choisi parmi 9T, 10T, 11T et 12T, plus préférentiellement 10T, 11T et 12T. Avantageusement, XT est 10T, 10 correspondant à la 1,10 décanediamine. Dans un mode de réalisation avantageux, la présente invention concerne une structure 15 telle que définie ci-dessus, dans laquelle la somme des monomères qui remplacent racide téréphtalique, la BAC et X est égale à G-. Dans ce dernier mode de réalisation, il n'y a donc plus de substitution possible des monomères dans les structures 1 à 84 telles que ci-dessus définies. 3053694 14 Dans un mode de réalisation avantageux, la présente invention concerne une structure telle que définie ci-dessus, dans laquelle ladite couche (1) comprend un modifiant choc et/ou un modifiant de type core-shell. Par l'expression « modifiant choc », il faut entendre un polymère à base polyoléfine 5 présentant un module de flexion inférieur à 100 MPa mesuré selon la norme ISO 178 :2010 et de Tg inférieure à 0°C (mesurée selon la norme 11357-2 :2013 au niveau du point d'inflexion du thermogramme DSC), en particulier une polyoléfine, couplée ou non avec un PEBA (polyéther-bloc-amide) ayant un module de flexion REVENDICATIONS1. Structure comprenant au moins une couche (1) comprenant un copolyamide BACT/XT dans lequel : BACT est une unité à motif amide présente à un taux molaire allant de 20 à 70%, de préférence de 25 à 60%, plus préférentiellement de 35 à 55%, où BAC est choisi parmi la 1,3-bis (aminométhyle) cyclohexyle (1,3 BAC), la 1,4-bis (aminométhyle) cyclohexyle (1,4 BAC) et un mélange de ceux-ci, et T est l'acide téréphtalique, XT est une unité à motif amide majoritaire présente à un taux molaire allant de 30 à 80%, de préférence de 40 à 75%, plus préférentiellement de 45 à 65%, où X est une diamine aliphatique linéaire en C9 à C18, de préférence en C9, C10, Cl 1 et C12, et où T est l'acide téréphtalique, préférentiellement en C10, C11 et C12. dans les unités BACT et/ou XT, indépendamment l'une de l'autre, jusqu'à 30% en mole, de préférence 20% en mole, en particulier jusqu'à 10% en mole, par rapport à la quantité totale des diacides carboxyliques, de l'acide téréphtalique peut être remplacé par d'autres diacides carboxyliques aromatiques, aliphatiques ou cycloaliphatiques comprenant 6 à 36 atomes de carbone, en particulier 6 à 14 atomes de carbone, et dans les unités BACT et/ou XT, indépendamment l'une de l'autre, jusqu'à 30% en mole, de préférence 20% en mole, en particulier jusqu'à 10% en mole, de la BAC et/ou selon le cas de X, par rapport à la quantité totale des diamines, peut être remplacée par d'autres diamines comprenant de 4 à 36 atomes de carbone, en particulier 6 à 12 atomes de carbone, et dans le copoiyamide, pas plus de 30% en mole, de préférence pas plus de 10% en mole, par rapport à la quantité totale des monomères, peut être formée par des lactames ou des acides aminocarboxyliques, et à condition que la somme des monomères qui remplacent l'acide téréphtalique, la BAC et X ne dépasse pas une concentration de 30% en mole, de préférence 10% en mole, par rapport à la quantité totale des monomères utilisés dans le copolyamide, et à condition que des unités BACT et XT soient toujours présentes dans ledit polymère polyamide, la dite structure étant dépourvue de fibres de renfort. 30 5 3694 31 2. Structure selon la revendication 1, dans laquelle ledit copolyamide présente une température de fusion Tf 3. Structure selon la revendication 1 ou 2, dans laquelle ledit copolyamide présente une température de transition vitreuse Tg > 120°C, de préférence > 130°C, plus préférentiellement > 140°C, déterminée selon la norme ISO 11357-2 :2013. 4. Structure selon l'une des revendications 1 à 3, dans laquelle ledit copolyamide 10 présente un écart entre la température de fusion et la température de cristallisation Tf -Tc 5. Structure selon l'une des revendications 1 à 4, caractérisée en ce que l'enthalpie de 15 cristallisation du copolyamide, mesurée en Calorimétrie Différentielle à Balayage (DSC) selon la Norme ISO 11357-3 :2013, est supérieure à 40 J/g, de préférence supérieure à 45 J/g, plus préférentiellement supérieure à 50 J/g. 6. Structure selon l'une des revendications 1 à 5, dans laquelle la BAC est la 1,3 BAC. 20 7. Structure selon l'une des revendications 1 à 6, dans laquelle la BAC est la 1,3 BAC et XT est choisi parmi 9T, 10T, 11T et 12T. 8. Structure selon l'une des revendications 1 à 7, dans laquelle XT est 10T, 10 25 correspondant à la 1,10 décanediamine. 9. Structure selon l'une des revendications 1 à 8, dans laquelle la somme des monomères qui remplacent l'acide téréphtalique, la BAC et X est égale à 0. 30 10. Structure selon l'une des revendications 1 à 9, dans laquelle ladite couche (1) comprend un modifiant choc et/ou modifiant de type coeur-écorce. 11. Structure selon l'une des revendications 1 à 10, dans laquelle ladite structure est constituée d'une seule couche (1). 35 3053694 32 12. Structure selon l'une des revendications 1 à 11, dans laquelle ladite couche (1) comprend un stabilisant choisi parmi un stabilisant organique, un stabilisant minéral, en particulier un stabilisant à base de cuivre, et un mélange de ceux-ci. 5 13. Structure selon l'une des revendications 1 à 12, dans laquelle ladite couche (1) comprend une charge antistatique choisie parmi le noir de carbone, le graphite, des fibres de carbone, des nanotubes de carbone, en particulier noir de carbone et nanotubes de carbone. 10 14. Structure selon l'une des revendications 1 à 13, dans laquelle ladite couche (1) peut comprendre au moins un additif choisi parmi un antioxydant, un stabilisant à la chaleur, un absorbeur d'UV, un stabilisant à la lumière, un lubrifiant, une charge inorganique, un agent ignifugeant, un agent nucléant, un plastifiant et un colorant. 15 15. Structure selon l'une des revendications 1 à 10 et 12 à 14, dans laquelle une seconde couche (2) est présente, les couches (1) et (2) étant susceptibles d'adhérer l'une à l'autre. 16. Structure selon la revendication 15, dans laquelle ladite couche (2) comprend au 20 moins un polyamide choisi parmi un polyamide aliphatique et un polyamide aromatique, en particulier un polyamide aliphatique. 17. Structure selon la revendication 16, dans laquelle ledit polyamide aliphatique est issu de la polycondensation d'au moins un lactame, un acide aminocarboxylique, 25 ou d'une diamine et d'un diacide carboxylique, la diamine étant choisi parmi une diamine aliphatique, une diamine aromatique et une diamine cycloaliphatique et le diacide carboxylique étant choisi parmi un diacide aliphatique, un diacide aromatique et un diacide cycloaliphatique, ou un mélange de ceux-ci. 30 18. Structure selon l'une des revendications 16 à 17, dans laquelle ledit polyamide aliphatique de la couche (2) est choisi parmi le PA11, le PA12, le PA1010, le PA1012, le PA610 et le PA612. 19. Structure selon l'une des revendications 16 à 18, dans laquelle un autre polyamide, 35 différent de celui de la couche (2) peut être présent dans la couche (2). 20. Structure selon l'une des revendications 15 à 19, dans laquelle un plastifiant est présent dans la couche (2). 3053694 33 21. Structure selon l'une des revendications 15 à 20, dans laquelle un modifiant choc est présent dans la couche (2). 5 22. Structure selon l'une des revendications 15 à 21, dans laquelle ladite couche (2) comprend un stabilisant choisi parmi un stabilisant organique, un stabilisant minéral, en particulier un stabilisant à base de cuivre, et un mélange de ceux-ci, 23. Structure selon l'une des revendications 15 à 22, dans laquelle la couche (1) 10 comprend un stabilisant organique et la couche (2) comprend un stabilisant minéral, en particulier un stabilisant à base de cuivre. 24. Structure selon l'une des revendications 15 à 22, dans laquelle la couche (1) comprend un stabilisant minéral, en particulier un stabilisant à base de cuivre et la 15 couche (2) comprend un stabilisant organique. 25. Structure selon l'une des revendications 15 à 24, dans laquelle ladite couche (2) comprend une charge antistatique choisie parmi le noir de carbone, le graphite, des fibres de carbone, des nanotubes de carbone, en particulier noir de carbone et 20 nanotubes de carbone. 26. Structure selon l'une des revendications 15 à 25, dans laquelle ladite couche (2) peut comprendre au moins un additif choisi parmi un antioxydant, un stabilisant à la chaleur, un absorbeur d'UV, un stabilisant à la lumière, un lubrifiant, une charge 25 inorganique, un agent ignifugeant, un agent nucléant et un colorant. 27. Structure selon l'une des revendications 1 à 26, dans laquelle la couche (1) est une couche barrière, notamment à un fluide, ledit fluide étant choisi parmi un carburant, ledit carburant étant une essence, en particulier une bio essence (mélange 30 d'essence et d'alcool, notamment de méthanol ou d'éthanol), ou du diesel en particulier le bio-diesel, une huile, un liquide de frein, des solutions d'urée, un liquide de refroidissement à base de glycol, un gaz, en particulier de l'air comprimé ladite couche barrière (1) étant en contact avec le fluide. 35 28. Structure selon l'une des revendications 15 à 27, comprenant de plus une couche (3), la couche (3) étant identique à ou différente de la couche (1). 3053694 34 29. Structure selon la revendication 28, dans laquelle la couche (3) est différente de la couche (1) et est une couche de liaison et la structure comprend de l'extérieur vers l'intérieur les couches suivantes: (2)11(3)/0 ), la couche (1) étant en contact avec le fluide. 5 30. Structure selon l'une des revendications 28 à 29, dans laquelle au moins une autre couche (4) est présente, la couche (1) étant en contact avec le fluide. 31. Structure selon la revendication 30, dans laquelle la couche (4) est une couche 10 d'EVOH. 32. Structure selon l'une des revendications 30 à 31, dans laquelle la structure comprend de l'extérieur vers l'intérieur les couches suivantes: (2)//(4)//(3)//(1), la couche (1) étant en contact avec le fluide. 15 33. Structure selon la revendication 28 à 31, dans laquelle une couche de liaison (3'), identique à ou différente de la couche de liaison (3) est présente. 34. Structure selon la revendication 33, dans laquelle la structure comprend de 20 l'extérieur vers l'intérieur les couches suivantes: (2)//(3')//(4)//(3)//(1), la couche (1) étant en contact avec le fluide. 35. Bouteilles, réservoirs, conteneurs, tuyaux et récipients fabriqués avec la structure selon l'une quelconque des revendications précédentes. 25 36. Emballages constitués des films fabriqués avec la structure selon l'une quelconque des revendications précédentes. 37. Utilisation d'un copolyamide BACT/XT dans lequel : 30 - BACT est une unité à motif amide présente à un taux molaire allant de 20 à 70%, de préférence de 25 à 60%, plus préférentiellement de 35 à 55%, où BAC est choisi parmi la 1,3-bis (aminométhyle) cyclohexyie (1,3 BAC), la 1,4-bis (aminométhyle) cyclohexyle (1,4 BAC) et un mélange de ceux-ci, et T est l'acide téréphtalique, XT est une unité à motif amide majoritaire présente à un taux molaire allant de 30 à 35 80%, de préférence de 40 à 75%, plus préférentiellement de 45 à 65%, où X est une diamine aliphatique linéaire en C9 à C18, de préférence en C9, C10, Cl 1 et C12, et où T est l'acide téréphtalique, préférentiellement en C10, Cl 1 et C12. 3053694 35 dans les unités BACT et/ou XT, indépendamment l'une de l'autre, jusqu'à 30% en mole, de préférence 20% en mole, en particulier jusqu'à 10% en mole, par rapport à la quantité totale des diacides carboxyliques, de l'acide téréphtalique peut être remplacé par d'autres diacides carboxyliques aromatiques, aliphatiques ou 5 cycloaliphatiques comprenant 6 à 36 atomes de carbone, en particulier 6 à 14 atomes de carbone, et dans les unités BACT et/ou XT, indépendamment l'une de l'autre, jusqu'à 30% en mole, de préférence 20% en mole, en particulier jusqu'à 10% en mole, de la BAC et/ou selon le cas de X, par rapport à la quantité totale des diamines, peut être 10 remplacée par d'autres diamines comprenant de 4 à 36 atomes de carbone, en particulier 6 à 12 atomes de carbone, et dans le copolyamide, pas plus de 30% en mole, de préférence pas plus de 10% en mole, par rapport à la quantité totale des monomères, peut être formée par des lactames ou des acides aminocarboxyliques, et 15 à condition que la somme des monomères qui remplacent l'acide téréphtalique, la BAC et X ne dépasse pas une concentration de 30% en mole, de préférence 10% en mole, par rapport à la quantité totale des monomères utilisés dans le copolyamide, et à condition que des unités BACT et XT soient toujours présentes dans ledit 20 polymère polyamide, pour la fabrication d'une structure, notamment multicouche, comprenant au moins une couche barrière (1) comprenant ledit copolyamide BACT/XT, ladite structure étant dépourvue de fibres de renfort. 25